(57)【要約】【課題】耐食性に優れるとともに安全性の高いチタン合金粉末を用いて、所望の形状の積層造形物からなるチタン合金製インプラントの製造方法を提供する。【解決手段】チタン合金粉末を用いた積層造形法によるチタン合金製インプラントの製造方法であって、下記（ａ）〜（ｈ）で示される工程を含むことを特徴とするチタン合金製インプラントの製造方法である。（ａ）造形室内に設けられた造形テーブル上にベースプレートを設置する工程（ｂ）造形室内を減圧する工程（ｃ）ベースプレートを予熱する工程（ｄ）ベースプレート上にチタン合金粉末からなる粉末層を形成する工程（ｅ）電子ビームの照射により該粉末層の表面温度を４２０〜６８０℃に予熱する工程（ｆ）３次元ＣＡＤデータに基づいた走査経路に沿って電子ビームを照射して該粉末層を溶融固化させる工程（ｇ）造形テーブルを下降させて新たにチタン合金粉末からなる粉末層を形成する工程（ｈ）前記（ｅ）〜（ｇ）を繰り返す工程【選択図】図８
2011052289.tif 000002
【特許請求の範囲】
【請求項１】
チタン合金粉末を用いた積層造形法によるチタン合金製インプラントの製造方法であって、
下記（ａ）〜（ｈ）で示される工程を含むことを特徴とするチタン合金製インプラントの製造方法。
（ａ）造形室内に設けられた造形テーブル上にベースプレートを設置する工程
（ｂ）造形室内を減圧する工程
（ｃ）ベースプレートを予熱する工程
（ｄ）ベースプレート上にチタン合金粉末からなる粉末層を形成する工程
（ｅ）電子ビームの照射により該粉末層の表面温度を４２０〜６８０℃に予熱する工程
（ｆ）３次元ＣＡＤデータに基づいた走査経路に沿って電子ビームを照射して該粉末層を溶融固化させる工程
（ｇ）造形テーブルを下降させて新たにチタン合金粉末からなる粉末層を形成する工程
（ｈ）前記（ｅ）〜（ｇ）を繰り返す工程
【請求項２】
チタン合金粉末が、ジルコニウム（Ｚｒ）を１〜２０重量％、ニオブ（Ｎｂ）を１〜５０重量％、タンタル（Ｔａ）を１〜３０重量％、及びパラジウム（Ｐｄ）を１重量％以下含有する請求項１記載のチタン合金製インプラントの製造方法。
【請求項３】
上記（ａ）が、造形室内に設けられた造形テーブル上にチタン合金粉末を敷設し、その上にベースプレートを設置する工程である請求項１又は２記載のチタン合金製インプラントの製造方法。
【請求項４】
上記（ｃ）が、電子ビームの照射によりベースプレートを予熱する工程である請求項１〜３のいずれか記載のチタン合金製インプラントの製造方法。
【請求項５】
チタン合金粉末の平均粒径が４０〜２００μｍである請求項１〜４のいずれか記載のチタン合金製インプラントの製造方法。
【請求項６】
上記（ｆ）における３次元ＣＡＤデータが、患者の骨の形状に応じて構成された３次元ＣＡＤデータである請求項１〜５のいずれか記載のチタン合金製インプラントの製造方法。
【発明の詳細な説明】
【技術分野】
【０００１】
本発明は、チタン合金粉末を用いた積層造形法によるチタン合金製インプラントの製造方法に関する。
【背景技術】
【０００２】
複雑な形状を有する３次元製品等を作製する方法として、粉末を用いた積層造形法が知られている。当該積層造形法は、有機材料又は無機材料からなる粉末を用いて粉末層を形成した後に、３次元ＣＡＤデータに基づいた走査経路に沿ってレーザーや電子ビームを照射することにより該粉末層を溶融固化させて硬化層を形成し、これらの操作を繰り返すことにより硬化層が積層され一体化された積層造形物を製造する方法である。
【０００３】
例えば、特許文献１には、単位造形層をレーザー照射により順次形成しながら積層させる積層造形法であって、レーザー光の照射パターン内を高精度処理部と高強度処理部に区分けし、所定の照射量にてレーザー光を均一に照射した後に、高強度処理部にのみレーザー光を更に照射することで、高精度処理部と高強度処理部それぞれに対するレーザー光の照射量を異なるようにした積層造形法について記載されている。これによれば、求められる造形精度を確保するとともに、得られる積層造形物に取扱いの容易性を与えるのに必要な強度も確保することができるとされている。しかしながら、レーザー光を用いた積層造形法では、電子ビームと比較してレーザー光の照射エネルギーが低く、積層造形する際に形成される硬化層の積層ピッチを厚くすることが困難であるため、積層造形に要する時間がかかるという問題があり、改善が望まれていた。
【０００４】
また、特許文献２には、電子ビームの溶融によって金属間化合物製の三次元製品を大量生産する方法であって、最終製品を構成する金属間化合物と同じ化学組成を有するチタン及びアルミニウムを基材とする金属間化合物の粉末を準備し、溶融チャンバー内において粉末を敷設して均一な厚さの粉末層を形成する工程；該粉末層を予熱する工程；コントロールユニットに保存された三次元モデルに従って、前記製品の断面部分に相当する区域において集束電子ビームにて走査することによって溶融する工程等を含む積層造形法について記載されている。この方法によれば、製造コストの低減が可能であり、金属間化合物製の複雑な形状を有する三次元製品の大量生産法を提供できるとされている。予熱工程に関して、粉末の弱い焼結を生ずるのに充分な高温、具体的には少なくとも７００℃で行うことが記載されている。一方、予熱工程を行わなかった場合には、得られた部材においてき裂が発生したり、製造過程で形成される層の変形が生じるとされている。しかしながら、予熱工程を６８０℃以下の低温で行うことについての記載はなかった。また、Ｔｉ−１５Ｚｒ−４Ｎｂ−４Ｔａ−０．２Ｐｄに代表される生体用チタン合金を積層造形することについての記載もなかった。
【０００５】
ここで、上記Ｔｉ−１５Ｚｒ−４Ｎｂ−４Ｔａ−０．２Ｐｄに代表される生体用チタン合金として、例えば、特許文献３に、Ｎｂ：４〜８重量％、Ｔａ：２〜４重量％、及び（Ｚｒ＋Ｓｎ）：５〜２０重量％を含み、残部Ｔｉ及び不可避的不純物より成ることを特徴とする生体用チタン合金について記載されている。これによれば、耐食性に優れるとともに、生体中で腐食が発生しても有害金属を含まないため安全（生体為害性がない）であり、更に高強度、高延性である生体用チタン合金を提供することができるとされている。しかしながら、このようなチタン合金を用いた積層造形法によるチタン合金製インプラントの製造方法については記載されていない。
【先行技術文献】
【特許文献】
【０００６】
【特許文献１】特開２００３−３２１７０４号公報
【特許文献２】特開２００８−６９４４９号公報
【特許文献３】特開平７−４１８８９号公報
【発明の概要】
【発明が解決しようとする課題】
【０００７】
本発明は上記課題を解決するためになされたものであり、耐食性に優れるとともに安全性の高いチタン合金粉末を用いて、所望の形状の積層造形物からなるチタン合金製インプラントの製造方法を提供することを目的とするものである。
【課題を解決するための手段】
【０００８】
上記課題は、チタン合金粉末を用いた積層造形法によるチタン合金製インプラントの製造方法であって、下記（ａ）〜（ｈ）で示される工程を含むことを特徴とするチタン合金製インプラントの製造方法を提供することによって解決される。
（ａ）造形室内に設けられた造形テーブル上にベースプレートを設置する工程
（ｂ）造形室内を減圧する工程
（ｃ）ベースプレートを予熱する工程
（ｄ）ベースプレート上にチタン合金粉末からなる粉末層を形成する工程
（ｅ）電子ビームの照射により該粉末層の表面温度を４２０〜６８０℃に予熱する工程
（ｆ）３次元ＣＡＤデータに基づいた走査経路に沿って電子ビームを照射して該粉末層を溶融固化させる工程
（ｇ）造形テーブルを下降させて新たにチタン合金粉末からなる粉末層を形成する工程
（ｈ）前記（ｅ）〜（ｇ）を繰り返す工程
【０００９】
このとき、チタン合金粉末が、ジルコニウム（Ｚｒ）を１〜２０重量％、ニオブ（Ｎｂ）を１〜５０重量％、タンタル（Ｔａ）を１〜３０重量％、及びパラジウム（Ｐｄ）を１重量％以下含有することが好ましい。
【００１０】
また、このとき、上記（ａ）が、造形室内に設けられた造形テーブル上にチタン合金粉末を敷設し、その上にベースプレートを設置する工程であることが好適であり、上記（ｃ）が、電子ビームの照射によりベースプレートを予熱する工程であることが好適である。また、チタン合金粉末の平均粒径が４０〜２００μｍであることが好適である。また、上記（ｆ）における３次元ＣＡＤデータが、患者の骨の形状に応じて構成された３次元ＣＡＤデータであることも本発明の好適な実施態様である。
【発明の効果】
【００１１】
本発明により、耐食性に優れるとともに安全性の高いチタン合金粉末を用いて、所望の形状の積層造形物からなるチタン合金製インプラントを得ることができる。こうして得られたチタン合金製インプラントは、硬度が高いとともに、耐食性に優れ、更に安全性も高いため、医療用に適しており、特にオーダーメイド用のインプラントとして適している。
【図面の簡単な説明】
【００１２】
【図１】本発明で用いられる積層造形装置図である。
【図２】チタン合金製インプラントの製造プロセスの一部を示す図である。
【図３】チタン合金製インプラントの製造プロセスの一部を示す図である。
【図４】チタン合金製インプラントの製造プロセスの一部を示す図である。
【図５】チタン合金製インプラントの製造プロセスの一部を示す図である。
【図６】チタン合金製インプラントの製造プロセスの一部を示す図である。
【図７】チタン合金製インプラントの製造プロセスの一部を示す図である。
【図８】実施例１で得られたチタン合金製インプラントの光学顕微鏡写真である。
【図９】実施例２で得られたチタン合金製インプラントの光学顕微鏡写真である。
【図１０】比較例１で得られたチタン合金製積層造形物の光学顕微鏡写真である。
【図１１】実施例１及び２で得られたチタン合金製インプラント、並びに比較例１で得られたチタン合金製積層造形物のビッカース硬さを比較したグラフである。
【発明を実施するための形態】
【００１３】
本発明は、チタン合金粉末１１を用いた積層造形法によるチタン合金製インプラント１５の製造方法を提供するものである。
【００１４】
本発明で用いられるチタン合金粉末１１は、４２０〜６８０℃の予熱工程によってチタン合金粉末１１同士が弱く焼結されるものであれば特に限定されず、ジルコニウム（Ｚｒ）を１〜２０重量％、ニオブ（Ｎｂ）を１〜５０重量％、タンタル（Ｔａ）を１〜３０重量％、及びパラジウム（Ｐｄ）を１重量％以下含有するものであることが好ましい。すなわち、本発明で用いられるチタン合金粉末１１は、前記合金組成からなる金属を含有し、かつ残部チタン（Ｔｉ）を含有するものであり、不可避的不純物が含まれていても構わない。このような合金組成を有するチタン合金粉末１１を用いることにより、得られるチタン合金製インプラント１５の生体に対する安全性が高く耐食性に優れる利点を有する。中でも、本発明で用いられるチタン合金粉末１１が、ジルコニウム（Ｚｒ）を５〜２０重量％、ニオブ（Ｎｂ）を３．５〜８．５重量％、タンタル（Ｔａ）を１〜４．５重量％、及びパラジウム（Ｐｄ）を１重量％以下含有するものであることがより好ましい。
【００１５】
本発明で用いられるチタン合金粉末１１におけるジルコニウムの含有量は、１〜２０重量％であることが好ましい。ジルコニウムの含有量が１重量％未満の場合、得られるチタン合金製インプラント１５の強度や延性が不十分となるおそれがあり、５重量％以上であることがより好ましく、１０重量％以上であることが更に好ましく、１２重量％以上であることが特に好ましい。一方、ジルコニウムの含有量が２０重量％を超える場合、得られるチタン合金製インプラント１５の延性に悪影響を与えるおそれがあり、１８重量％以下であることがより好ましい。
【００１６】
本発明で用いられるチタン合金粉末１１におけるニオブの含有量は、１〜５０重量％であることが好ましい。ニオブの含有量が１重量％未満の場合、得られるチタン合金製インプラント１５の耐食性を向上させる効果が得られないおそれがあり、３．５重量％以上であることが好ましい。一方、ニオブの含有量が５０重量％を超える場合、チタン合金粉末１１の融点が高くなるため、チタン合金粉末１１を溶融固化させてチタン合金製インプラント１５を得る際の生産効率が低下するおそれがあり、８．５重量％以下であることがより好ましい。
【００１７】
本発明で用いられるチタン合金粉末１１におけるタンタルの含有量は、１〜３０重量％であることが好ましい。タンタルの含有量が１重量％未満の場合、得られるチタン合金製インプラント１５の耐食性を向上させる効果が得られないおそれがあり、２重量％以上であることがより好ましい。一方、タンタルの含有量が３０重量％を超える場合、チタン合金粉末１１の融点が高くなるため、チタン合金粉末１１を溶融固化させてチタン合金製インプラント１５を得る際の生産効率が低下するおそれがあり、４．５重量％以下であることがより好ましい。
【００１８】
本発明で用いられるチタン合金粉末１１におけるパラジウムの含有量としては、１重量％以下となるように調製されるのであれば特に限定されず、パラジウムを含有していなくても構わない。得られるチタン合金製インプラント１５の耐食性を向上させる観点から、パラジウムの含有量は０．０５重量％以上であることが好ましく、０．１重量％以上であることがより好ましい。一方、パラジウムの含有量が１重量％を超える場合は、得られるチタン合金製インプラント１５の強度が低下するおそれがある。
【００１９】
本発明で用いられるチタン合金粉末１１の平均粒径としては特に限定されず、４０〜２００μｍであることが好ましい。平均粒径が４０μｍ未満の場合、チタン合金粉末の流動性が低下するおそれがあり、５０μｍ以上であることがより好ましく、６０μｍ以上であることが更に好ましい。一方、平均粒径が２００μｍを超える場合、チタン合金粉末の溶融が不十分になるおそれがあり、１６０μｍ以下であることがより好ましく、１２０μｍ以下であることが更に好ましい。
【００２０】
以上、本発明で用いられるチタン合金粉末１１について説明した。以下、チタン合金粉末１１を用いたチタン合金製インプラント１５の製造方法ついて、図１で示される積層造形処理装置１、及びチタン合金製インプラント１５の製造プロセスの一部を示す図２〜７を参照しながら具体的に説明する。
【００２１】
本発明のチタン合金製インプラント１５の製造方法は、下記（ａ）〜（ｈ）で示される工程を含むことを特徴とする。
（ａ）造形室８内に設けられた造形テーブル９上にベースプレート１２を設置する工程
（ｂ）造形室８内を減圧する工程
（ｃ）ベースプレート１２を予熱する工程
（ｄ）ベースプレート１２上にチタン合金粉末１１からなる粉末層を形成する工程
（ｅ）電子ビーム１３の照射により該粉末層の表面温度を４２０〜６８０℃に予熱する工程
（ｆ）３次元ＣＡＤデータに基づいた走査経路に沿って電子ビーム１３を照射して該粉末層を溶融固化させる工程
（ｇ）造形テーブル９を下降させて新たにチタン合金粉末からなる粉末層を形成する工程
（ｈ）前記（ｅ）〜（ｇ）を繰り返す工程
【００２２】
上記（ａ）で示される工程は、造形室８内に設けられた造形テーブル９上にベースプレート１２を設置する工程である。ベースプレート１２を設置する方法としては、造形テーブル９上に直接ベースプレート１２を設置してもよいし、造形テーブル９上にまずチタン合金粉末１１を敷設し、その上にベースプレート１２を設置する方法であってもよい。しかしながら、造形テーブル９上に直接ベースプレート１２を設置した場合には、後述する（ｃ）で示される工程においてベースプレート１２を予熱した際に、ベースプレート１２が造形テーブル９にくっついてしまい、ベースプレート１２上に形成されたチタン合金製インプラント１５を取り出すことが困難となるおそれがある。かかる観点から、造形テーブル９上にチタン合金粉末１１を敷設し、その上にベースプレート１２を設置する方法が（ａ）で示される工程として好適に採用される。
【００２３】
上記（ｂ）で示される工程は、造形室８内を減圧する工程である。減圧することにより電子ビーム１３による照射が可能となる。具体的には、造形室８を閉じた後に真空ポンプを用いて造形室８内を減圧する。減圧は好適には１０−２Ｐａ以下に維持される。ここで、後述する（ｃ）で示される工程においてベースプレート１２を予熱する際に、電子ビーム１３ではなくヒーター等を用いて予熱する場合には、ベースプレート１２を予熱してから減圧する工程を行っても構わない。
【００２４】
上記（ｃ）で示される工程は、ベースプレート１２を予熱する工程である。予めベースプレート１２を予熱することにより、ベースプレート１２上にチタン合金粉末１１からなる粉末層を形成する工程（ｄ）を行った際に、該粉末層を構成するチタン合金粉末１１をベースプレート１２の表面に接着させることが可能となる。これは、後述する工程（ｅ）において、電子ビーム１３を照射した際に、マイナス電荷が蓄積された該粉末層と照射された電子ビーム１３のマイナス電荷とが反発してチタン合金粉末１１が飛散する現象（以下、「Ｓｍｏｋｅ現象」と略記することがある）を生じさせないようにするためである。ベースプレート１２を予熱する方法としては特に限定されず、電子ビーム１３を照射することにより予熱してもよいし、ヒーター等を用いて予熱してもよい。装置の簡素化の観点から、電子ビーム１３の照射によりベースプレート１２を予熱する方法が（ｃ）で示される工程として好適に採用される。また、ベースプレート１２を予熱する際の予熱温度としては特に限定されず、４５０〜７５０℃であることが好ましい。予熱温度としては、積層造形装置１におけるベースプレート１２に接続された熱電対１６により好適に測定される。予熱温度が４５０℃未満の場合、チタン合金粉末１１からなる粉末層をベースプレート１２上に形成する工程（ｄ）を行った際に、該粉末層とベースプレート１２との接着が不十分となるおそれがあり、５００℃以上であることがより好ましい。一方、予熱温度が７５０℃を超える場合、チタン合金粉末が溶融固化するおそれがあり、７００℃以下であることがより好ましく、６５０℃以下であることが更に好ましい。
【００２５】
上記（ｄ）で示される工程は、ベースプレート１２上にチタン合金粉末１１からなる粉末層を形成する工程である。具体的には、ホッパー１０内にあるチタン合金粉末１１を任意の量取り出し、レーキ１４をベースプレート１２と並行に移動させてベースプレート１２上にチタン合金粉末１１からなる粉末層が形成される。図２は、このようにして該粉末層が形成された状態を示している。
【００２６】
次いで、本発明は、電子ビーム１３の照射により該粉末層の表面温度を４２０〜６８０℃に予熱する工程（ｅ）を行う。このように、該粉末層を一定温度に予熱する工程（ｅ）を行うことにより、該粉末層を構成するチタン合金粉末１１同士が弱く焼結されるため、後述する３次元ＣＡＤデータに基づいた走査経路に沿って電子ビーム１３を照射して該粉末層を溶融固化させる工程（ｆ）を行った際に、Ｓｍｏｋｅ現象によりチタン合金粉末１１が飛散するのを防止することができる。更に、後述する実施例におけるビッカース硬さを比較したグラフからも分かるように、得られるチタン合金製インプラント１５の硬度が高くなる利点も有する。このように、該粉末層を一定温度に予熱する工程（ｅ）を行うことにより、得られるチタン合金製インプラント１５の硬度が高くなる理由については必ずしも明らかではないが、後述する実施例１及び２で得られるチタン合金製インプラント１５の光学顕微鏡写真（図８及び図９）から分かるように、チタン合金組織が一定以上大きくならないように制御されて、残留応力の発生を減少させることができるようである。このことにより、チタン合金製インプラント１５における所定の形状が変形等するのを防止することが可能となる。
【００２７】
また、上記（ｅ）で示される予熱工程は、該粉末層の表面温度を均一に保つ観点から、該粉末層に対して電子ビーム１３を連続的に均一に照射することが好ましい。ここで、該粉末層の表面温度とは、該粉末層を構成するチタン合金粉末１１が有する温度のことを表しているが、図１で示される積層造形装置１のようにベースプレート１２が熱電対１６を備えている場合には、熱電対１６により計測される温度のことをいう。該粉末層の表面温度が４２０℃未満の場合、電子ビーム１３を照射して該粉末層を溶融固化させる工程（ｆ）を行った際にＳｍｏｋｅ現象によりチタン合金粉末１１が飛散してしまうおそれがあり、４５０℃以上であることが好ましく、４８０℃以上であることがより好ましい。一方、該粉末層の表面温度が６８０℃を超える場合、得られるチタン合金製インプラント１５の硬度が低下するおそれがある。このことは、後述する比較例１で得られたチタン合金製積層造形物１５の光学顕微鏡写真（図１０）からも分かるように、該粉末層の表面温度が７００℃の場合には、チタン合金組織が大きくなって硬度が低下してしまう。該粉末層の表面温度は、６５０℃以下であることが好ましく、６００℃以下であることがより好ましい。また、上記（ｅ）で示される予熱工程において、該粉末層の表面温度を一定範囲に保つことにより、後述する工程（ｆ）において電子ビーム１３が照射されなかったチタン合金粉末１１の再利用が可能となる利点も有する。
【００２８】
本発明は、上記（ｅ）で示される予熱工程に続いて、図３で示されるように、上記（ｆ）で示される３次元ＣＡＤデータに基づいた走査経路に沿って電子ビーム１３を照射して該粉末層を溶融固化させる工程を行う。この工程（ｆ）により、図４で示されるように電子ビーム１３の照射により該粉末層が溶融されてから固化されることにより硬化層が形成される。形成された硬化層の厚さ（積層１ピッチ分の厚さ）としては特に限定されないが、０．０５ｍｍ以上であることが好ましく、０．０８ｍｍ以上であることがより好ましい。一方、硬化層の厚さは、通常０．１ｍｍ以下である。また、該粉末層を溶融固化させる際の電子ビーム１３の照射量については特に限定されず、上記（ｅ）で示される予熱工程における電子ビーム１３の照射量の２倍以上であることが好ましく、５倍以上であることがより好ましい。
【００２９】
次いで、造形テーブル９を下降させて新たにチタン合金粉末１１からなる粉末層を形成する工程（ｇ）を行う。工程（ｇ）の好適な具体例としては、図５で示されるように、造形テーブル９を上記工程（ｆ）で形成された硬化層の厚さである積層１ピッチ分だけ下降させ、続いて図６で示されるように、ホッパー１０内にあるチタン合金粉末１１を任意の量取り出し、レーキ１４をベースプレート１２と並行に移動させて新たにチタン合金粉末１１からなる粉末層を形成する。
【００３０】
こうして、新たに形成されたチタン合金粉末１１からなる粉末層に対して、再度、該粉末層を一定温度に予熱する工程（ｅ）、図７で示されるように、該粉末層を溶融固化させる工程（ｆ）、及び造形テーブル９を下降させて新たにチタン合金粉末１１からなる粉末層を形成する工程（ｇ）を繰り返す（ｈ）で示される工程を行うことにより、チタン合金製インプラント１５を得ることができる。また、得られたチタン合金製インプラント１５に対して、必要に応じて熱間等方加圧（Ｈｏｔ  Ｉｓｏｓｔａｔｉｃ  Ｐｒｅｓｓｉｎｇ：ＨＩＰ）処理を行ってもよい。
【００３１】
このように、本発明は、耐食性に優れるとともに安全性の高いチタン合金粉末１１を用いて、所望の形状のチタン合金製インプラント１５を得ることができる。こうして得られたチタン合金製インプラント１５は、硬度が高いとともに、耐食性に優れ、更に安全性も高いため、医療用に適しており、特に患者の骨の形状に応じて構成された３次元ＣＡＤデータに基づいてチタン合金製インプラント１５を得ることができるため、オーダーメイド用のインプラントとして適している。
【実施例】
【００３２】
以下、図面に基づいて本発明の実施例を説明する。
【００３３】
実施例１
図１で示される積層造形装置１（Ａｒｃａｍ社製「ＥＢＭ  Ｓ１２」）の造形室８内に設けられた造形テーブル９上に、チタン合金粉末１１（Ｔｉ−１５Ｚｒ−４Ｎｂ−４Ｔａ−０．２Ｐｄ、平均粒径６５μｍ）を敷設し、その中央に積層造形の基板となるステンレス鋼板からなるベースプレート１２を設置した。造形室８を閉じて真空ポンプにより造形室８内を１０−２Ｐａ以下に減圧した。ベースプレート１２の上面に対して電子ビーム１３を連続的に照射してベースプレート１２の温度を６００℃まで加熱した。次いで、粉末ホッパー１０からチタン合金粉末１１を任意の量取り出し、レーキ１４にてベースプレート１２上にチタン合金粉末１１を敷設して厚み約０．１ｍｍのチタン合金粉末１１からなる粉末層を形成した。続いて、粉末層の表面温度が５００℃となるように粉末層に対して電子ビーム１３を照射（１０ｍＡ、１５０００ｍｍ／ｓｅｃ）して予熱した。次いで、３次元ＣＡＤデータに基づいた走査経路に沿って、電子ビーム１３を照射（５ｍＡ、２００ｍｍ／ｓｅｃ）して粉末層を溶融させてから固化させた。その後、積層１ピッチ（約０．１ｍｍ）分だけ造形テーブル９を下降させた。粉末ホッパー１０からチタン合金粉末１１を任意の量取り出し、レーキ１４にてベースプレート１２上にチタン合金粉末１１を敷設して新たにチタン合金粉末１１からなる粉末層を形成した。
【００３４】
こうして新たに形成された粉末層に対して、前記と同様に粉末層の表面温度が５００℃となるように粉末層に対して電子ビーム１３を照射（１０ｍＡ、１５０００ｍｍ／ｓｅｃ）して予熱した。次いで、３次元ＣＡＤデータに基づいた走査経路に沿って、電子ビーム１３を照射（５ｍＡ、２００ｍｍ／ｓｅｃ）して粉末層を溶融させてから固化させた。その後、積層１ピッチ（約０．１ｍｍ）分だけ造形テーブル９を下降させた。粉末ホッパー１０からチタン合金粉末１１を任意の量取り出し、レーキ１４にてベースプレート１２上にチタン合金粉末１１を敷設して新たにチタン合金粉末１１からなる粉末層を形成した。
【００３５】
このように、上記粉末層を予熱する工程、上記粉末層を溶融固化させる工程、及び新たに粉末層を形成する工程を繰り返す積層造形法により、チタン合金製インプラント１５を得た。得られたチタン合金製インプラント１５に対して、ビッカース硬さをＪＩＳ  Ｚ２２４４に準じて測定したところ、３０２（ＨＶ）であった。また、光学顕微鏡を用いて得られたチタン合金製インプラント１５の光学顕微鏡写真を図８に示す。
【００３６】
実施例２
実施例１において、粉末層の表面温度が５００℃となるように粉末層に対して電子ビーム１３を照射（１０ｍＡ、１５０００ｍｍ／ｓｅｃ）して予熱する代わりに、粉末層の表面温度が６００℃となるように粉末層に対して電子ビーム１３を照射（３０ｍＡ、１５０００ｍｍ／ｓｅｃ）した以外は、実施例１と同様にしてチタン合金製インプラント１５を得た。得られたチタン合金製インプラント１５に対して、実施例１と同様にビッカース硬さを測定したところ、２９４（ＨＶ）であった。また、光学顕微鏡を用いて得られたチタン合金製インプラント１５の光学顕微鏡写真を図９に示す。
【００３７】
比較例１
実施例１において、粉末層の表面温度が５００℃となるように粉末層に対して電子ビーム１３を照射（１０ｍＡ、１５０００ｍｍ／ｓｅｃ）して予熱する代わりに、粉末層の表面温度が７００℃となるように粉末層に対して電子ビーム１３を照射（５０ｍＡ、１５０００ｍｍ／ｓｅｃ）した以外は、実施例１と同様にしてチタン合金製積層造形物１５を得た。得られたチタン合金製積層造形物１５に対して、ビッカース硬さを実施例１と同様に測定したところ、２９１（ＨＶ）であった。また、光学顕微鏡を用いて得られたチタン合金製積層造形物１５の光学顕微鏡写真を図１０に示す。
【００３８】
比較例２
実施例１において、粉末層の表面温度が５００℃となるように粉末層に対して電子ビーム１３を照射（１０ｍＡ、１５０００ｍｍ／ｓｅｃ）して予熱する代わりに、粉末層の表面温度が４００℃となるように粉末層に対して電子ビーム１３を照射（５ｍＡ、１５０００ｍｍ／ｓｅｃ）して予熱し、次いで、３次元ＣＡＤデータに基づいた走査経路に沿って電子ビーム１３を照射（５ｍＡ、２００ｍｍ／ｓｅｃ）したところ、Ｓｍｏｋｅ現象によりチタン合金粉末１１が飛散してしまったため、チタン合金製インプラント１５を得ることができなかった。
【符号の説明】
【００３９】
１  積層造形装置
２  フィラメント
３  グリットカップ
４  アノード
５  非点収差コイル
６  集点コイル
７  偏向コイル
８  造形室
９  造形テーブル
１０  ホッパー
１１  チタン合金粉末
１２  ベースプレート
１３  電子ビーム
１４  レーキ
１５  チタン合金製積層造形物（チタン合金製インプラント）
１６  熱電対
【図１】
2011052289.tif 000003
【図２】
2011052289.tif 000004
【図３】
2011052289.tif 000005
【図４】
2011052289.tif 000006
【図５】
2011052289.tif 000007
【図６】
2011052289.tif 000008
【図７】
2011052289.tif 000009
【図８】
2011052289.tif 000010
【図９】
2011052289.tif 000011
【図１０】
2011052289.tif 000012
【図１１】
2011052289.tif 000013